(57)【要約】  医薬品の原体として有用であり、かつ安定性に優れた無機組成物およびその製造方法を提供する本願発明は、攪拌法による溶出試験後において、Ｚｎ２＋イオン溶出量が０．１μｇ／ｍ２以上であり、ｐＨが７．２以上〜８．３未満である、硫酸亜鉛、塩化亜鉛、炭酸亜鉛、水酸化亜鉛および酸化亜鉛からなる群から選択される少なくとも一つを含む、医薬品の原体として用いることが可能な亜鉛イオン徐放性に優れる無機組成物。【特許請求の範囲】
【請求項１】
硫酸亜鉛、塩化亜鉛、炭酸亜鉛、水酸化亜鉛および酸化亜鉛からなる群から選択される少なくとも一つを含む、医薬品の原体として用いることが可能な亜鉛イオン徐放性に優れる無機組成物。
【請求項２】
前記炭酸亜鉛が、炭酸亜鉛、炭酸水酸化亜鉛、および炭酸水酸化亜鉛水和物からなる群から選択される少なくとも一つを含有する、医薬品の原体として用いることが可能な亜鉛イオン徐放性に優れる無機組成物。
【請求項３】
前記炭酸水酸化亜鉛水和物において、少なくとも一部のＳＯ４２−イオンが炭酸イオンと置換することによって、Ｓとして０．１質量％以上、１．５質量％未満のイオウを含有する、医薬品の原体として用いることが可能な請求項２に記載の亜鉛イオン徐放性に優れる無機組成物。
【請求項４】
前記炭酸水酸化亜鉛水和物において、少なくとも一部のＣｌ−イオンが炭酸イオンと置換することによって、Ｃｌとして０．０５質量％以上、１質量％未満の塩素を含有する、医薬品の原体として用いることが可能な請求項２または３に記載の亜鉛イオン徐放性に優れる無機組成物。
【請求項５】
前記炭酸水酸化亜鉛水和物がハイドロジンカイトを含み、少なくとも一部のＳＯ４２−イオンが炭酸イオンと置換することによって、Ｓとして０．１質量％以上、１．５質量％未満のイオウを含有する炭酸水酸化亜鉛水和物、および少なくとも一部のＣｌ−イオンが炭酸イオンと置換することによって、Ｃｌとして０．０５質量％以上、１質量％未満の塩素を含有する炭酸水酸化亜鉛水和物からなる群から選択される少なくとも一つのハイドロジンカイトを含む炭酸水酸化亜鉛水和物、における攪拌法による溶出試験後において、Ｚｎ２＋イオン溶出量が０．１μｇ／ｍ２以上であり、ｐＨが７．２以上〜８．３未満である、医薬品の原体として用いることが可能な請求項２ないし４のいずれか１項に記載の亜鉛イオン徐放性に優れる無機組成物；
ここで、溶出試験とは、前記ハイドロジンカイトを含む炭酸水酸化亜鉛水和物のＢＥＴ比表面積が１０〜１５０ｍ２／ｇ、前記ハイドロジンカイトを含む炭酸水酸化亜鉛水和物と生理食塩水の質量比が１：５０、３７℃における回転子を用いて５００ｒｐｍでの攪拌時間が３時間である。
【請求項６】
前記ハイドロジンカイトを含む炭酸水酸化亜鉛水和物が下記式（１）で表され、かつＺｎとＣＯ３のモル比がＺｎ／ＣＯ３＝２．５〜３．３である、医薬品の原体として用いることが可能な請求項２ないし５のいずれか１項に記載の亜鉛イオン徐放性に優れる無機組成物；
Ｚｎ４〜６（ＣＯ３）１〜３（ＯＨ）５〜６・ｎＨ２Ｏ            （１）
ｎは、０〜６である。
【請求項７】
前記ハイドロジンカイト、およびＳとして０．１質量％以上、１．５質量％未満のイオウを含む炭酸水酸化亜鉛水和物が下記式（２）で表され、かつＺｎと（（１−ｘ）ＣＯ３＋Ｘ（ＳＯ４））のモル比がＺｎ／（（１−ｘ）ＣＯ３＋Ｘ（ＳＯ４））＝２．５〜３．３である、医薬品の原体として用いることが可能な請求項３ないし５のいずれか１項に記載の亜鉛イオン徐放性に優れる無機組成物；
Ｚｎ４〜６（（１−ｘ）ＣＯ３＋Ｘ（ＳＯ４））１〜３（ＯＨ）５〜６・ｎＨ２Ｏ          （２）
ｎは、０〜６である。ｘは、０．００５〜０．１である。
【請求項８】
前記ハイドロジンカイト、およびＣｌとして０．０５質量％以上、１質量％未満の塩素を含む炭酸水酸化亜鉛水和物が下記式（３）で表され、かつＺｎと（（１−ｘ）ＣＯ３＋ＸＣｌ）のモル比がＺｎ／（（１−ｘ）ＣＯ３＋ＸＣｌ）＝２．５〜３．３である、医薬品の原体として用いることが可能な請求項４または５に記載の亜鉛イオン徐放性に優れる無機組成物；
Ｚｎ４〜６（（１−ｘ）ＣＯ３＋ＸＣｌ）１〜３（ＯＨ）５〜６・ｎＨ２Ｏ            （３）
ｎは、０〜６である。ｘは、０．００５〜０．１である。
【請求項９】
前記式（１）、式（２）または式（３）の化学式で示される、前記ハイドロジンカイトを含む炭酸水酸化亜鉛水和物が、少なくとも一部のＳＯ４２−イオンが炭酸イオンと置換することによって、Ｓとして０．１質量％以上、１．５質量％未満のイオウを含有する炭酸水酸化亜鉛水和物であり、または少なくとも一部のＣｌ−イオンが炭酸イオンと置換することによって、Ｃｌとして０．０５質量％以上、１質量％未満の塩素を含有する炭酸水酸化亜鉛水和物のＸＲＤ回折ピークにおいて、それぞれＺｎ５（ＣＯ３）２（ＯＨ）６・ｎＨ２Ｏ、Ｚｎ５（（１−ｘ）ＣＯ３＋ＸＳＯ４）２（ＯＨ）６・ｎＨ２Ｏ、またはＺｎ５（（１−ｘ）ＣＯ３＋ＸＣｌ）２（ＯＨ）６・ｎＨ２Ｏ；各化学式においてｘは０．００５〜０．１、ｎは０〜６である；の構造が支配的であり、その時ａ軸が１３．３〜１３．８、ｂ軸が６．２〜６．４、ｃ軸が５．２５〜５．５、βが９４．９〜９７．５である、医薬品の原体として用いることが可能な請求項６ないし８のいずれか１項に記載の亜鉛イオン徐放性に優れる無機組成物。
【請求項１０】
前記医薬品が皮膚創傷または皮膚荒れ治療剤であり、前記治療剤を生理食塩水に溶いて用いる場合、医薬品と生理食塩水の比が０．１ｇ／Ｌ〜１００ｇ／Ｌ、無機組成物が前記（１）ないし（３）式のいずれか１の式で表され、かつｎ＝０（無水）とした時、医薬品全量に対する亜鉛濃度が、金属亜鉛として４５質量％〜７５質量％であり、かつ医薬品の生理食塩水溶液における亜鉛濃度が０．０４５ｇ／Ｌ〜７５ｇ／Ｌであり、医薬品の原体として用いることが可能な請求項５ないし９のいずれか１項に記載の亜鉛イオン徐放性に優れる無機組成物。
【請求項１１】
前記医薬品が、表皮をへて真皮に至る皮膚創傷または皮膚荒れ、または表皮、真皮を経て腹膜に至るじょく創に対する皮膚創傷または皮膚荒れ治療剤である、医薬品の原体として用いることが可能な、請求項１ないし１０のいずれか１項に記載の亜鉛イオン徐放性に優れる無機組成物。
【請求項１２】
前記治療剤が、粉末、ローション、溶液、クリーム、軟膏、スプレー、またはゲルの形態をしており、皮膚創傷または皮膚荒れ部に塗布または噴霧することで利用される、医薬品の原体として用いることが可能な請求項１０または１１に記載の亜鉛イオン徐放性に優れる無機組成物。
【請求項１３】
前記医薬品が、前記治療剤と皮膚創傷または皮膚荒れを閉鎖環境に保持する創傷被覆材を備える医療機器である、請求項１ないし１２のいずれか１項に記載の医薬品の原体として用いることが可能な亜鉛イオン徐放性に優れる無機組成物。
【請求項１４】
前記創傷被覆材が、ポリウレタンフイルム・ドレッシング材、ハイドロコロイド・ドレッシング材、ポリウレタンフォーム・ドレッシング材、アルギン酸塩被覆材、ハイドロジェル・ドレッシング材、ハイドロポリマー、セルロースフイルム、キチン創傷被覆材およびシルクフイルムからなる群から選択される少なくとも一つである、医薬品の原体として用いることが可能な請求項１３に記載の亜鉛イオン徐放性に優れる無機組成物。
【請求項１５】
前記皮膚創傷または皮膚荒れ治療剤が、前記創傷被覆材に塗布、含有または付着されて存在する、医薬品の原体として用いることが可能な請求項１０ないし１４のいずれか１項に記載の亜鉛イオン徐放性に優れる無機組成物。
【請求項１６】
前記治療剤と創傷被覆材とが、創傷被覆材の製造時に前記治療剤を担持させる、またはシート状に加工された創傷被覆材表面の貼付側に、前記治療剤を吹き付け、浸漬、または塗布によって固着させて医療機器として用いられる、医薬品の原体として用いることが可能な請求項１０ないし１４のいずれか１項に記載の亜鉛イオン徐放性に優れる無機組成物。
【請求項１７】
前記医薬品が、前記医薬品の原体として用いることが可能な亜鉛イオン徐放性に優れる無機組成物を含有する皮膚の創傷または皮膚荒れ治療剤、および皮膚創傷または皮膚荒れを閉鎖環境に保持する創傷被覆材の組み合わせセットである、医薬品の原体として用いることが可能な請求項１ないし１２のいずれか１項に記載の亜鉛イオン徐放性に優れる無機組成物。
【請求項１８】
炭酸イオンを含む水溶液の存在下で、酸またはアルカリによりｐＨをほぼ一定に保ち、亜鉛水溶液から亜鉛イオンを連続供給して、ハイドロジンカイトを主成分とする炭酸水酸化亜鉛を沈殿させる請求項１ないし１２のいずれか１項に記載の無機組成物の製造方法。
【請求項１９】
前記ｐＨは６より大きく、１１未満であり、温度４０℃未満である請求項１８に記載の無機組成物の製造方法。
【請求項２０】
前記亜鉛イオンの供与物質が、硝酸亜鉛、塩化亜鉛、および硫酸亜鉛からなる群から選択される少なくとも一つである請求項１８または１９に記載の無機組成物の製造方法。
【請求項２１】
前記炭酸イオンの供与物質は、炭酸水素ナトリウム、および炭酸アンモニウムからなる群から選択される少なくとも一つである請求項１８ないし２０のいずれか１項に記載の無機組成物の製造方法。
【発明の詳細な説明】
【技術分野】
【０００１】
本発明は、医薬品の原体として用いることが可能な亜鉛イオン徐放性に優れる無機組成物およびその製造方法に関する。
【背景技術】
【０００２】
特許文献１では請求項１に、「創傷治癒促進活性を有する生理活性物質を、ゼラチン、ペクチン、ポリビニルピロリドン、ポリビニルアルコール、ポリアクリル酸ナトリウムから選ばれる水溶性高分子の基質に配合することを特徴とする創傷治癒用フィルム製剤。」が記載されている。フイルム製剤に使用される粘着剤としてアルミニウム塩や難溶性の金属塩及び／又は難溶性の金属酸化物を混合する態様が記載され、金属塩及び／又は金属酸化物の例示に、炭酸亜鉛、酸化亜鉛等の記載がある（段落［００２６］）。【０００３】
特許文献２では請求項１に、「カルボン酸（塩）基、スルホン酸（塩）基およびリン酸（塩）基の群から選ばれた少なくとも１種の酸性官能基を０．０１〜５ｍｍｏｌ／ｇ含有する酸変性共役ジエン系ポリマーを含む皮膚接触用材料。」が記載されている。酸変性共役ジエン系ポリマーには、架橋剤として共有結合用架橋剤、イオン結合用架橋剤が含まれていてもよく、イオン架橋剤として、炭酸亜鉛、酸化亜鉛の記載（段落［００２２］）がある。【０００４】
亜鉛は、皮膚創傷または皮膚荒れ治療剤として用いる際には、創傷部位にＺｎ２+イオンを供給する物質であると考えられている。Ｚｎ２+イオンを適切に創傷部位に供給でき、かつその物質を医薬品の原体としての観点から、安定性に優れた無機組成物として供給でき、しかも簡易な製造方法で供給できる技術が望まれている。
【先行技術文献】
【特許文献】
【０００５】
【特許文献１】特開２００４−１６１６８４号公報
【特許文献２】特開２００５−６９９５号公報
【発明の概要】
【発明が解決しようとする課題】
【０００６】
本発明は、医薬品の原体として有用であり、かつ安定性に優れた無機組成物およびその製造方法を提供することを目的とする。
【課題を解決するための手段】
【０００７】
後に詳述する医薬品の、原体としての特徴は、以下に記載する医薬品に用いることができる無機化合物組成物である。一般に亜鉛を含む無機化合物組成物は板状であり、その隠ぺい性を利用して化粧品（皮膚への塗布剤）に用いることが知られている。しかし、医薬品の原体として用いることができるためには板状であると細胞障害性の虞があるので、好ましくは鋭角の部分を持たない異型状、楕円体状、略球状で、粒径５０〜０．１μｍ、より好ましくは粒径１０〜１μｍである。医薬品の用途によってさらに好ましくは、医薬品からの亜鉛イオン徐放性が適切に制御できるように粒径、表面積、粒度分布等の調整がされてもよい。
本明細書では、医薬品として、皮膚創傷または皮膚荒れ治療剤、治療剤と被覆材とを有する医療機器、および治療剤と被覆材とを組み合わせたセット、を記載する。本発明はこれらの医薬品の原体として用いることが可能な亜鉛イオン徐放性に優れる無機組成物およびその製造方法を記載する。【０００８】
（医薬品の原体として用いることが可能な亜鉛イオン徐放性に優れる無機組成物）
（１）硫酸亜鉛、塩化亜鉛、炭酸亜鉛、水酸化亜鉛および酸化亜鉛からなる群から選択される少なくとも一つを含む、医薬品の原体として用いることが可能な亜鉛イオン徐放性に優れる無機組成物。
（２）前記炭酸亜鉛が、炭酸亜鉛、炭酸水酸化亜鉛、および炭酸水酸化亜鉛水和物からなる群から選択される少なくとも一つを含有する、医薬品の原体として用いることが可能な亜鉛イオン徐放性に優れる無機組成物。
（３）少なくとも一部のＳＯ４２−イオンが炭酸イオンと置換することによって、Ｓとして０．１質量％以上、１．５質量％未満のイオウを含有する、医薬品の原体として用いることが可能な亜鉛イオン徐放性に優れる無機組成物。
（４）少なくとも一部のＣｌ−イオンが炭酸イオンと置換することによって、Ｃｌとして０．０５質量％以上、１質量％未満の塩素を含有する、医薬品の原体として用いることが可能な亜鉛イオン徐放性に優れる無機組成物。
（５）前記炭酸水酸化亜鉛水和物がハイドロジンカイトを含み、少なくとも一部のＳＯ４２−イオンが炭酸イオンと置換することによって、Ｓとして０．１質量％以上、１．５質量％未満のイオウを含有する炭酸水酸化亜鉛水和物、および少なくとも一部のＣｌ−イオンが炭酸イオンと置換することによって、Ｃｌとして０．０５質量％以上、１質量％未満の塩素を含有する炭酸水酸化亜鉛水和物からなる群から選択される少なくとも一つのハイドロジンカイトを含む炭酸水酸化亜鉛水和物、における攪拌法による溶出試験後において、Ｚｎ２＋イオン溶出量が０．１μｇ／ｍ２以上であり、ｐＨが７．２以上〜８．３未満である、上記（２）ないし（４）のいずれか１に記載の医薬品の原体として用いることが可能な亜鉛イオン徐放性に優れる無機組成物；
ここで、溶出試験とは、前記ハイドロジンカイトを含む炭酸水酸化亜鉛水和物のＢＥＴ比表面積が１０〜１５０ｍ２／ｇ、前記ハイドロジンカイトを含む炭酸水酸化亜鉛水和物と生理食塩水の質量比が１：５０、３７℃における回転子を用いて５００ｒｐｍでの攪拌時間が３時間である。【０００９】
（６）上記（２）ないし（５）のいずれか１に記載のハイドロジンカイトを含む炭酸水酸化亜鉛水和物が下記式（１）で表され、かつＺｎとＣＯ３のモル比がＺｎ／ＣＯ３＝２．５〜３．３である、上記２ないし５のいずれか１に記載の医薬品の原体として用いることが可能な亜鉛イオン徐放性に優れる無機組成物；
Ｚｎ４〜６（ＣＯ３）１〜３（ＯＨ）５〜６・ｎＨ２Ｏ            （１）
ｎは、０〜６である。
（７）前記ハイドロジンカイト、およびＳとして０．１質量％以上、１．５質量％未満のイオウを含む炭酸水酸化亜鉛水和物が下記式（２）で表され、かつＺｎと（（１−ｘ）ＣＯ３＋Ｘ（ＳＯ４））のモル比がＺｎ／（（１−ｘ）ＣＯ３＋Ｘ（ＳＯ４））＝２．５〜３．３である、上記（３）ないし（５）のいずれか１に記載の、医薬品の原体として用いることが可能な亜鉛イオン徐放性に優れる無機組成物；
Ｚｎ４〜６（（１−ｘ）ＣＯ３＋Ｘ（ＳＯ４））１〜３（ＯＨ）５〜６・ｎＨ２Ｏ          （２）
ｎは、０〜６である。ｘは、０．００５〜０．１である。
（８）前記ハイドロジンカイト、およびＣｌとして０．０５質量％以上、１質量％未満の塩素を含む炭酸水酸化亜鉛水和物が下記式（３）で表され、かつＺｎと（（１−ｘ）ＣＯ３＋ＸＣｌ）のモル比がＺｎ／（（１−ｘ）ＣＯ３＋ＸＣｌ）＝２．５〜３．３である、上記（４）または（５）に記載の医薬品の原体として用いることが可能な亜鉛イオン徐放性に優れる無機組成物； 
Ｚｎ４〜６（（１−ｘ）ＣＯ３＋ＸＣｌ）１〜３（ＯＨ）５〜６・ｎＨ２Ｏ            （３）
ｎは、０〜６である。ｘは、０．００５〜０．１である。
（９）前記式（１）、式（２）または式（３）の化学式で示される、前記ハイドロジンカイトを含む炭酸水酸化亜鉛水和物が、少なくとも一部のＳＯ４２−イオンが炭酸イオンと置換することによって、Ｓとして０．１質量％以上、１．５質量％未満のイオウを含有する炭酸水酸化亜鉛水和物、または少なくとも一部のＣｌ−イオンが炭酸イオンと置換することによって、Ｃｌとして０．０５質量％以上、１質量％未満の塩素を含有する炭酸水酸化亜鉛水和物のＸＲＤ回折ピークにおいて、それぞれＺｎ５（ＣＯ３）２（ＯＨ）６・ｎＨ２Ｏ、Ｚｎ５（（１−ｘ）ＣＯ３＋ＸＳＯ４）２（ＯＨ）６・ｎＨ２Ｏ、またはＺｎ５（（１−ｘ）ＣＯ３＋ＸＣｌ）２（ＯＨ）６・ｎＨ２Ｏ；各化学式においてｘは０．００５〜０．１、ｎは０〜６である；の構造が支配的であり、その時ａ軸が１３．３〜１３．８、ｂ軸が６．２〜６．４、ｃ軸が５．２５〜５．５、βが９４．９〜９７．５である、上記（６）ないし（８）のいずれか１に記載の医薬品の原体として用いることが可能な亜鉛イオン徐放性に優れる無機組成物。【００１０】
（１０）前記医薬品が皮膚創傷または皮膚荒れ治療剤であり、前記治療剤を生理食塩水に溶いて用いる場合、医薬品と生理食塩水の比が０．１ｇ／Ｌ〜１００ｇ／Ｌ、無機組成物が前記（１）ないし（３）式のいずれか１の式で表され、かつｎ＝０（無水）とした時、医薬品全量に対する亜鉛濃度が、金属亜鉛として４５質量％〜７５質量％であり、かつ医薬品の生理食塩水溶液における亜鉛濃度が０．０４５ｇ／Ｌ〜７５ｇ／Ｌである上記（６）ないし（９）のいずれか１に記載の医薬品の原体として用いることが可能な亜鉛イオン徐放性に優れる無機組成物。
（１１）前記医薬品が、皮膚創傷または皮膚荒れ治療剤であり、皮膚創傷または皮膚荒れが、表皮をへて真皮に至る皮膚創傷または皮膚荒れである、または表皮、真皮を経て腹膜に至るじょく創、皮膚創傷または皮膚荒れである、上記（１）ないし（１０）のいずれか１に記載の医薬品の原体として用いることが可能な亜鉛イオン徐放性に優れる無機組成物。
（１２）上記治療剤が、粉末、ローション、溶液、クリーム、軟膏、スプレー、またはゲル（ジェルと称する場合もある）の形態をしており、皮膚創傷または皮膚荒れ部に塗布または噴霧することで利用される、医薬品の原体として用いることが可能な（１０）または（１１）に記載の亜鉛イオン徐放性に優れる無機組成物。
（１３）前記医薬品が、前記治療剤と皮膚創傷または皮膚荒れを閉鎖環境に保持する創傷被覆材を備える医療機器である、（１）ないし（１２）のいずれか１に記載の医薬品の原体として用いることが可能な亜鉛イオン徐放性に優れる無機組成物。
（１４）前記創傷被覆材が、ポリウレタンフイルム・ドレッシング材、ハイドロコロイド・ドレッシング材、ポリウレタンフォーム・ドレッシング材、アルギン酸塩被覆材、ハイドロジェル・ドレッシング材、ハイドロポリマー、セルロースフイルム、およびシルクフイルムからなる群から選択される少なくとも一つである、（１）ないし（１２）のいずれか１に記載の医薬品の原体として用いることが可能な亜鉛イオン徐放性に優れる無機組成物。
（１５）前記皮膚創傷または皮膚荒れ治療剤が、前記創傷被覆材に塗布、含有または付着されて存在する、医薬品の原体として用いることが可能な（１０）ないし（１４）のいずれか１に記載の亜鉛イオン徐放性に優れる無機組成物。
（１６）前記治療剤と創傷被覆材とが、創傷被覆材の製造時に前記治療剤を担持させる、またはシート状に加工された創傷被覆材表面の貼付側に、前記治療剤を吹き付け、浸漬、または塗布によって固着させて医療機器として用いられる、医薬品の原体として用いることが可能な（１０）ないし（１４）のいずれか１に記載の亜鉛イオン徐放性に優れる無機組成物。
（１７）前記医薬品が、前記医薬品の原体として用いることが可能な亜鉛イオン徐放性に優れる無機組成物を含有する皮膚の創傷または皮膚荒れ治療剤、および創傷被覆材の組み合わせセットである、医薬品の原体として用いることが可能な、（１）ないし（１２）のいずれか１に記載の亜鉛イオン徐放性に優れる無機組成物。【００１１】
（医薬品の原体として用いることが可能な亜鉛イオン徐放性に優れる無機組成物の製造方法）
以下の製造方法では最終的に医薬品の原体として用いることができるように、好ましくは鋭角の部分を持たない異型状、楕円状、略球状で、粒径５０〜０．１μｍ、より好ましくは粒径１０〜１μｍに調整する解砕工程、または、ボールミル等による粒径調整（造粒を含む）工程を有する。
（１８）炭酸イオンを含む水溶液の存在下で、酸またはアルカリによりｐＨをほぼ一定に保ち、亜鉛水溶液から亜鉛イオンを連続供給して、ハイドロジンカイトを主成分とする炭酸水酸化亜鉛を沈殿させる（１）ないし（１２）のいずれか１に記載の無機組成物の製造方法。ここで「ほぼ一定のｐＨ」とは限定されないが、好ましくは所定のｐＨの±１、より好ましくは所定のｐＨの±０．３の範囲である。「主としてハイドロジンカイト」は、塩基性炭酸亜鉛中にハイドロジンカイトが最も多い成分であることを意味する。本明細書で、塩基性炭酸亜鉛は、炭酸水酸化亜鉛ともいう。
（１９）前記ｐＨは６より大きく（ｐＨ６超）、１１未満、温度は４０℃未満、好ましくは３０℃未満である、（１６）に記載の塩基性炭酸亜鉛の製造方法。
（２０）前記亜鉛イオンの供与物質が、硝酸亜鉛、塩化亜鉛、および硫酸亜鉛からなる群から選択される少なくとも一つである（１８）または（１９）に記載の無機組成物の製造方法。
（２１）前記炭酸イオンの供与物質は、炭酸水素ナトリウム、および炭酸アンモニウムからなる群から選択される少なくとも一つである（１８）または（１９）に記載の無機組成物の製造方法。
【発明の効果】
【００１２】
本発明は、医薬品の原体として有用であり、医薬品に用いれば亜鉛イオンの徐放性に優れ、医薬品の原体として、安定性に優れ、製造方法も簡易な無機組成物である。
【図面の簡単な説明】
【００１３】
【図１】図１は、本発明の製剤例の製造方法によって得られたハイドロジンカイトのＸＲＤ（Ｘ−線回折法）のチャートである。ｐＨは合成時のｐＨである。
【図２】皮膚全層欠損に製剤例１の粉末を塗布し、塗布後に被覆材で被覆した様子を示す模式図である。
【図３】創傷作製時と経過後の再上皮化率を示す模式図である。
【図４】再上皮化率の測定方法を説明する図である。
【図５】創傷作製時と経過後の組織学的観察結果を示す皮膚断面の顕微鏡写真の図である。Ａは、製剤例１を用いた医薬品例１に記載の創傷作製―２週間治療後の皮膚断面の染色顕微鏡写真であり、Ｂは、Ａの拡大図である。
【図６】図６のＡおよびＢは、図５のコントロールとして、図５と同じタイミングで撮影された同じ倍率の正常皮膚の写真である。
【図７】創傷、熱傷の治癒過程を説明する模式図である。
【図８】ハイドロジンカイトの合成時のｐＨと、溶出試験後のｐＨとの関係を示すグラフである。
【図９】ハイドロジンカイトの合成時のｐＨと、溶出試験後のＺｎ２＋イオン溶出量との関係を示すグラフである。
【図１０】本発明の無機組成物であるイオウを含有する炭酸水酸化亜鉛水和物、および塩素を含有する炭酸水酸化亜鉛水和物の合成時のｐＨと、溶出試験後のｐＨとの関係を示すグラフである。
【図１１】本発明の無機組成物であるイオウを含有する炭酸水酸化亜鉛水和物、および塩素を含有する炭酸水酸化亜鉛水和物の合成時のｐＨと、溶出試験後のＺｎ２＋イオン溶出量との関係を示すグラフである。
【発明を実施するための形態】
【００１４】
１．本発明の無機組成物の概要
（１）本発明の無機組成物は、下記の医薬品としての皮膚創傷または皮膚荒れ治療剤の原体として用いることが可能な無機組成物である。
前記無機組成物は、好ましくは、皮膚創傷または皮膚荒れが、表皮、真皮を経て腹膜に至るじょく創、または皮膚創傷および皮膚荒れである場合に好適に用いられる。
医薬品としての皮膚創傷または皮膚荒れ治療剤は、以下で説明する攪拌法による溶出試験後において、Ｚｎ２＋イオン溶出量が０．１μｇ/ｍ2以上、ｐＨが７．２以上〜８．３未満であるのが好ましく、Ｚｎ２＋イオン溶出量が０．５μｇ/ｍ2、ｐＨが７．２以上〜８．３未満であるのがより好ましい。
（攪拌法による溶出試験）
本明細書で測定する、Ｚｎ２＋イオン溶出量は、後に説明する実施例の製剤例２と同様の工程で製造時のｐＨを変化させて製造した各サンプルの表面積を予めＢＥＴ法で測定しておく（ＢＥＴ比表面積計：カンタクローム・インスツルメンツ・ジャパン製  高精度・多検体ガス吸着量測定装置）。各サンプルを、生理食塩水中で攪拌した後のＺｎ２＋イオン濃度をＩＣＰ発光分析装置（島津製作所製  ＩＣＰＥ−９０００）により測定してＺｎ２＋イオン溶出量を得て、予め測定して得られている表面積で割った値である。各サンプルと生理食塩水の質量比は、１：５０とし、３７℃において回転子を用いて５００ｒｐｍでの３時間攪拌の後に生理食塩水中に溶出したＺｎ２＋イオン量を測定する。
（２）医薬品の原体は、そのまま医薬品として用いてもよいし、適切な担体に担持して用いてもよい。
（２−１）医薬品は、皮膚創傷または皮膚荒れ治療用医療機器として、無機組成物および前記皮膚創傷または皮膚荒れを閉鎖環境に保持する創傷被覆材として用いることができる。無機組成物は、前記皮膚創傷または皮膚荒れ治療剤を閉鎖環境に保持する創傷被覆材に、塗布、含浸または付着させて用いることが好ましい。
（２−２）別の態様として医薬品は、医薬品の原体として用いることが可能な無機組成物を含有する皮膚の創傷または皮膚荒れ治療剤、および前記創傷被覆材の組み合わせとして皮膚の創傷または皮膚荒れ治療用医療セットとして用いてもよい。
【００１５】
２．本発明の無機組成物の具体的説明
本発明の無機組成物は、硫酸亜鉛、塩化亜鉛、炭酸亜鉛、水酸化亜鉛および酸化亜鉛からなる群から選択される少なくとも一つを含む無機組成物である。
炭酸亜鉛（zinc carbonate）は、塩基性炭酸亜鉛または炭酸・水酸化亜鉛の略語として使われる、亜鉛の炭酸塩である。化学式はＺｎＣＯ３だが、組成は安定しておらず工業分野では一般的に代表的な化学式２ＺｎＣＯ３・３Ｚｎ（ＯＨ）２・Ｈ２Ｏで表される。一般には塩基性炭酸亜鉛を指す。天然には菱亜鉛鉱として存在する。
炭酸亜鉛は、炭酸亜鉛、炭酸水酸化亜鉛、および炭酸水酸化亜鉛水和物からなる群から選択される少なくとも一つを含有する無機組成物である。
本発明の無機組成物は、天然の、または市販の炭酸亜鉛、硫酸亜鉛、塩化亜鉛、水酸化亜鉛、酸化亜鉛を用いてもよいし、合成してもよいし、これらの混合物であってもよい。酸化亜鉛は日本薬局方に医薬品として記載されている。
本発明の無機組成物は、亜鉛塩水溶液からアルカリ沈殿法によって生成される沈殿物を得てこれを用いてもよい。好ましくは以下に述べる沈殿物生成反応において、Ｚｎ２＋イオン、（ＣＯ３）２−イオン、およびＯＨ−イオンの反応が、ｐＨが好ましくは６．５以上〜９．５未満、より好ましくは７．０以上〜９．５未満に制御された反応場で得られる沈殿物を本発明の無機組成物として用いる。より好ましくは、下記式（１）で表されるハイドロジンカイトを含む炭酸水酸化亜鉛水和物である。
Ｚｎ４〜６（ＣＯ３）１〜３（ＯＨ）５〜６・ｎＨ２Ｏ        （１）
ｎは、０〜６であり、化学式として、Ｚｎ５（ＣＯ3）２（ＯＨ）６で表されることもある。
または、Ｚｎ２＋イオン、（ＣＯ３）２−イオン、（ＳＯ４）２−イオン、およびＯＨ−イオンの反応が、ｐＨが７．０以上〜９．５未満に制御された反応場で得られる沈殿物を本発明の無機組成物として用いる。より好ましくは、下記式（２）で表されるハイドロジンカイト、およびＳとして０．１質量％以上、１．５質量％未満のイオウを含む炭酸水酸化亜鉛水和物である。
Ｚｎ４〜６（（１−ｘ）ＣＯ３＋Ｘ（ＳＯ４））１〜３（ＯＨ）５〜６・ｎＨ２Ｏ        （２）
ｎは、０〜６である。ｘは、０．００５〜０．１である。
さらには、Ｚｎ２＋イオン、（ＣＯ３）２−イオン、Ｃｌ−イオン、およびＯＨ−イオンの反応が、ｐＨが７．０以上〜９．５未満に制御された反応場で沈殿物を得て本発明の無機組成物として用いる。より好ましくは、下記式（３）で表されるハイドロジンカイト、およびＣｌとして０．０５質量％以上、１質量％未満の塩素を含む炭酸水酸化亜鉛水和物である。
Ｚｎ４〜６（（１−ｘ）ＣＯ３＋ＸＣｌ）１〜３（ＯＨ）５〜６・ｎＨ２Ｏ        （３）
ｎは、０〜６である。ｘは、０．００５〜０．１である。
【００１６】
３．本発明の無機組成物の製造方法
本発明の無機組成物は、硫酸亜鉛、塩化亜鉛、炭酸亜鉛、水酸化亜鉛、および酸化亜鉛からなる群から選択される少なくとも一つを含む組成物であり、アルカリ沈殿法に用いる炭酸源として好ましくは、ＮａＨ（ＣＯ３）水溶液に、同水溶液のｐＨが、好ましくは６．５以上〜９．５未満、より好ましくは７．０以上〜９．５未満を維持するように鉱化材としてＮａＯＨを滴下することで、酸性である硝酸亜鉛などの亜鉛水溶液を滴下し沈殿物とし、１０〜３０時間攪拌後、吸引濾過または遠心分離による固液分離、蒸留水などによる洗浄を行った後、真空乾燥することでハイドロジンカイトを主成分とする炭酸水酸化亜鉛水和物が得られる。得られる炭酸水酸化亜鉛水和物の粒度は限定されず医薬品の原体として用いる際には、公知の方法で適切な粒径とすることができる。
原料の炭酸源、亜鉛源、および鉱化材は上述したものに限定されるものではない。炭酸源には（ＮＨ４）ＣＯ３、Ｎａ２ＣＯ３、好ましくは、ＮａＨ（ＣＯ３）水溶液が挙げられ、亜鉛源は硫酸亜鉛、塩化亜鉛、酢酸亜鉛、硝酸亜鉛の中から選択され、鉱化材としてＮＨ３、またはＮａＯＨの水溶液の使用が挙げられる。炭酸源と亜鉛源水溶液における炭酸と亜鉛との濃度比（モル比）は２： ５として反応させるのが好ましく、亜鉛源水溶液の濃度は０．１〜１Ｍの範囲であるのが好ましい。反応温度は４０℃以下、好ましくは２５℃で行う。得られるハイドロジンカイトを主成分とする炭酸水酸化亜鉛水和物は、亜鉛塩水溶液とアルカリ水溶液の沈殿物生成反応によって得られる反応物、および未反応物としての原料、副生物及び原料から混入する不純物の混合物である。
【００１７】
図１に、後に実施例で説明する製剤例２に示したようなｐＨ条件を変えて製造されたハイドロジンカイトのＸＲＤチャートを示す。ＸＲＤ装置はＢｒｕｋｅｒ  Ｃｏｒｐｏｒａｔｉｏｎ製のＤ８  ＡＤＶＡＮＣＥを用いた。
図１のｐＨ７．０〜１０．０の場合のチャートに示すように、ハイドロジンカイトを含む炭酸水酸化亜鉛水和物のＸＲＤ回折ピークにおいて、ｐＨ８．０の場合のチャートでピークをマークしたハイドロジンカイトのＺｎ５（ＣＯ３）２（ＯＨ）６・ｎＨ２Ｏ［式（１）］の構造が支配的であり、その時ａ軸が１３．６〜１４．０、ｂ軸が６．２５〜６．４、ｃ軸が５．３〜５．４、βが９５．０〜９７．５、であるのが好ましい。また、ハイドロジンカイトの構造において、ＳＯ４２−イオンまたはＣｌ−イオンが炭酸イオンと置換する場合はそれぞれ上記の式（２）または式（３）で表され、ａ軸が１３．３〜１３．８、ｂ軸が６．２〜６．４、ｃ軸が５．２５〜５．５、βが９４．９〜９７．５、であるのが好ましい。ＸＲＤ回折ピークにおける結晶がこの範囲であると皮膚創傷または皮膚荒れ治療剤である医薬品としての効果が高い。
また表１には製剤例３、４に記した製造方法によって製造されたＳＯ４２−イオンが炭酸イオンと置換することなどによって、Ｓとして０．１質量％以上、１．５質量％未満のイオウを含む炭酸水酸化亜鉛水和物と、Ｃｌ−イオンが炭酸イオンと置換することなどによって、Ｃｌとして０．０５質量％以上、１質量％未満の塩素を含む炭酸水酸化亜鉛水和物のＸＲＤ回折結果を、図１のＸＲＤチャートで示したハイドロジンカイトのＸＲＤ回折結果とともに、合成時のｐＨと同定された鉱物相の関係として示す。
【００１８】
【表１】
2018105739.tif 000002
【００１９】
ハイドロジンカイトが主成分として得られる製造条件は用いる炭酸源、亜鉛源の種類や濃度によって変化するがｐＨ条件を変化させて、それぞれの条件のｐＨを一定として製造すれば最適ｐＨ条件を見出すことができる。ここで、主成分とは混合物中で最も多い成分をいい、好ましくは８０質量％以上、より好ましくは９５質量％以上をいう。
【００２０】
４．酸化亜鉛の製造方法
本発明の医薬品の原体として用いることができる無機組成物の別の態様として、上記のアルカリ沈殿法で得られた沈殿物を、７００℃以上、好ましくは１０００℃から１３００℃の温度で熱処理して酸化亜鉛が得られる、得られた酸化亜鉛は、無機抗菌性組成物として、耐熱性・耐久性・安全性に優れるという特徴を有し、暗所でも効果を発現する安価な無機系抗菌剤として、抗菌効果が高い。皮膚創傷または皮膚荒れ治療剤に混合して使用することができる。酸化亜鉛は乾燥作用があり、抗菌性も有するため刺激が強い。そのため本発明のハイドロジンカイトを含む炭酸水酸化亜鉛水和物に混合して使用する場合は、金属亜鉛量に換算して全金属亜鉛量の３０質量％以下が好ましく、より好ましくは１０質量％以下とする。
【００２１】
５．亜鉛イオン徐放性に優れる無機組成物
これまで、実験動物に作成した創傷部位に対してＺｎＳＯ４、ＺｎＣｌ２およびＺｎＯなどの亜鉛化合物を適用し、創傷治癒効果を評価する研究が数多く行われてきた。これらの化合物は、創傷部位にＺｎ２+イオンを供給する物質である。しかし、Ｚｎ２+イオンによる創傷治癒効果には、Ｚｎ２+イオンの至適濃度が存在することが報告されている。５００μｍｏｌ／Ｌ以下であれば繊維芽細胞に対する毒性を示さないが、高レベル（１５ ｍｍｏｌ／Ｌ以上）の亜鉛イオンの存在は、皮膚の炎症性細胞浸潤を増加させ、再上皮化を著しく遅延させることが知られている。
また、生理食塩水を主成分とする体液のｐＨは約７．４〜７．５で維持されており、本発明品のハイドロジンカイトを主成分とする塩基性炭酸亜鉛などを生理食塩水に溶解させるとＺｎ２+イオンの生成・溶出にみあったｐＨの変動が予想される。また、Ｚｎ２+イオンおよび／または（ＣＯ３）２−イオンを供給するｐＨ環境、水分子のＯＨ−イオンを介して基質タンパクを分解するマトリックスメタプロテアーゼ（MMPs）酵素を効率よく活性化するためのＯＨ−イオン供給、の２点を見極めることで、さらなる治療の促進と痂皮などの治療を妨げる組織が形成されず、傷跡が残ることを抑制できるので患者のQOL(Quality of Life)の向上が期待できる。
【００２２】
創傷治癒過程では、細胞の活発な増殖と移動が起こることが知られている。組織内あるいは組織間を細胞が遊走する際には、既存の細胞外マトリックスを局所的に破壊する必要がある。また、創傷部位に組織を再構築するために、新しい細胞外マトリックスの形成も同時に行なわれる。これらの過程では、種々のタンパク質分解酵素が関与する。
マトリックスメタロプロテアーゼ(MMPs)と組織阻害性メタロプロテアーゼ(TIMPs)の活性バランスは、創傷治癒、組織修復、血管新生、浸潤、腫瘍形成および転移などの正常事象・病理学事象の両方に関与している。
MMPsは細胞外のコラーゲンを分解する酵素であり、結合組織と結合組織中に存在する細胞により合成される。MMPsは中心に亜鉛イオンを有しており、活性部位にはＺｎ2+イオンの結合部位が存在する。表皮の再生は、表皮細胞が創縁や皮膚付属器(毛根、汗腺等)から遊走してくることで達成される。従って、亜鉛化合物からのＺｎ2+イオンとMMPsが結合することで細胞外マトリックスの破壊が起こり、表皮細胞の遊走が促進される。
TIMPsは、繊維芽細胞、内皮細胞等により産生され、MMPsに対し阻害作用を持つ酵素である。MMPsとTIMPsは、1:1の複合体を形成することでMMPsのコラーゲン分解を抑制する。この機構により、MMPsによるＩ、IIおよびIII型コラーゲンのへリックス部位の特異的な切断を抑制することで創傷部位での繊維化を促進し、再生組織のコラーゲン量を増加させることができる。
以上より、本発明の医薬品の原体として用いることが可能な亜鉛イオン徐放性に優れる無機組成物は、医薬品として創傷部位に亜鉛イオンを適切に供給することで細胞遊走を促進し、コラーゲン蓄積を増大し創傷治癒を促進することができると考えられる。
また亜鉛イオンおよび・または炭酸イオンを供給するｐＨ環境を見極めることで、さらなる治療の促進と痂皮などの治癒を妨げる組織が形成されず、傷跡が残ることを抑制できるので患者のQOL（Quality of life）の向上が期待できる。
【００２３】
本発明の無機組成物を用いる医薬品である皮膚創傷または皮膚荒れ治療剤は、限定されないが、表皮および真皮の（皮膚全層の）欠損である皮膚創傷または皮膚荒れを治療できる。ここで、皮膚創傷または皮膚荒れが、表皮をへて真皮に至る皮膚創傷または皮膚荒れである、または表皮、真皮を経て腹膜に至るじょく創、皮膚創傷または皮膚荒れである。
じょく創、褥瘡（じょくそう）は、臨床的には、患者が長期にわたり同じ体勢で寝たきり等になった場合、体と支持面（多くはベッド）との接触局所で血行が不全となって、周辺組織に壊死を起こすものをいう。一般には床ずれ（とこずれ）とも呼ばれる。
図７に示す模式図を用いてこれを説明する。
図７のＡは、皮膚の断面を示す模式図であり、表皮をへて真皮に至る皮膚創傷、じょく創、または皮膚荒れを１で示している。創傷が乾いている乾燥環境下では、創傷の内表面に本発明の治療剤を塗布し、かさぶたのような痂皮ができる場合、または通気性の良いバンソウコウなどで創傷の上面を保護する。創傷の内表面にはＢに示すように創傷の治癒に伴い表皮細胞が生えてくる。さらに治癒が進むとＣに示されるように線維芽細胞が傷を覆い創傷の上面には瘢痕組織が発達して治癒する。
Ｄに示される浸出液があり創傷が湿っている湿潤環境下では、後述する吸水性の創傷被覆材で創傷の上面部を覆い、創傷の表面に本発明の治療剤を塗布する。このような環境では、本発明の医療機器は、肉芽増生、上皮細胞の移動に最適の環境を提供できる。創傷の表面または内表面にはＤに示すように創傷の治癒に伴い表皮細胞が生えてくる。さらに治癒が進むとＥに示されるように線維芽細胞が傷を覆い創傷の上面には皮膚組織が発達して治癒する。
【００２４】
６．その他の用途
（１）創傷被覆材と共に用いる医薬品
本発明の医薬品の原体として用いることが可能な亜鉛イオン徐放性に優れる無機組成物は、医薬品として創傷被覆材と組み合わせて用いることもできる。創傷被覆材は、本発明を用いる医薬品である皮膚創傷または皮膚荒れ治療剤を閉鎖環境に保持できる。
用いることのできる創傷被覆材について以下に説明する。
皮膚創傷または皮膚荒れの治癒には、乾燥環境下で治癒させる場合と、湿潤環境下で治癒させる場合とがある。乾燥環境下で治癒させる場合は創傷被覆材として何もしない場合もあるが、通常は傷口、皮膚荒れ部の保護のために通気性の良い創傷被覆材で覆う。ガーゼ、包帯、通気性のあるフイルム状創傷被覆材がある。
皮膚創傷または皮膚荒れ治療剤は、創傷被覆材で閉鎖環境とし、さらに適切な湿潤環境に保持できるので治療に有効である。前述の無機の材料である無機組成物と有機系の材料である創傷被覆材とを組み合わせて、有機系・無機系の材料のハイブリッド化することで大きな相乗効果が得られる。
本発明の原体を医薬品として使用する際に、例えば、ローション、溶液、クリーム、軟膏、スプレーとして、生理食塩水などを溶媒に用いて液剤とする場合がある。また、創傷内に浸出液があり創傷が潤っている場合は粉体の剤形で使用することができる。必要な場合はその中間の増粘状態やゲル剤（ジェルと称する場合もある）とすることもできる。
本発明の皮膚創傷または皮膚荒れ治療剤は、創傷被覆材で閉鎖環境とし、さらに個々の創傷に適切な湿潤状態に維持できるよう剤形を液剤や、粉体に調整することができるので湿潤環境での治療に有効である。液剤や、粉体のいずれの剤形でも、医薬品としての治療剤を創傷被覆材と共に用いれば、痂皮などの治癒を妨げる組織が形成されず、傷跡が残ることを抑制できるので患者のQOL（Quality of life）が高い。
【００２５】
＜治療剤と創傷被覆材とを備える医療機器＞
他の態様として、本発明の治療剤が創傷被覆材の製造時に治療剤を被覆材中に担持させて医療機器としてもよい。に塗布、含有または付着され、本発明の治療剤が塗布、含有または付着された創傷被覆材が前記皮膚創傷または皮膚荒れを閉鎖環境に保持する医療機器であってもよい。創傷被覆材の合成時に治療剤を含有させ析出させる。
またはシート状に加工された創傷被覆材表面の貼付側に、治療剤を吹き付け、浸漬、または塗布によって治療剤を固着させて医療機器として用いられてもよい。
＜創傷被覆材＞
創傷治癒材の例示は、ポリウレタンフイルム・ドレッシング材、ハイドロコロイド・ドレッシング材、ポリウレタンフォーム・ドレッシング材、アルギン酸塩被覆材、ハイドロジェル・ドレッシング材、ハイドロポリマー、キチン創傷被覆材、シルクフイルムが例示できるが、これらに限定されない。
本発明の無機組成物と共に医薬品として用いる創傷被覆材の詳細については、本願出願人が国際出願したＰＣＴ／ＪＰ２０１６／０６７４１６号の段落［００３８］〜［００４５］に記載されている内容を本発明の無機組成物と共に用いる際の説明とすることができる。
【００２６】
例えば、上記国際出願には記載のない例として、キチン創傷被覆材を以下に記載する。
甲殻類の殻からカルシウムやアレルゲンのもととなる蛋白質を取り除き精製して得られるアミノ多糖類をシートにしたものである。生体への親和性が高く，鎮痛・止血効果が期待できる。吸水性に優れ，湿潤環境の保持が可能であるが，二次ドレッシング材が必要である。キチンを綿状に加工したものは，厚みがあり、滲出液が多い場合は毎日交換し，少なくなったら交換までの時間を延長する。スポンジ状に加工したキチンをガーゼにコートしたものも有用である。
【００２７】
本発明の治療剤は、これらの創傷被覆材とセットとして医薬品とすることもできる。
この時の医薬品としての利用形態（治療技術は）は以下の通りである。
本発明の原体は、医薬品として皮膚創傷または皮膚荒れ治療剤とすることができ、必要な場合は製薬学上許容される担体を含んでもよい。担体は、有機粉体、無機粉体、有機溶媒、無機溶媒、具体的にはコーンスターチ、穀物粉、タルク、水、生理食塩水、アルコール、多価アルコール、またはこれらの混合物、が例示できる。この医薬品の形態としては、増粘剤等を加えてゲル状、ペースト状に加工して取り扱い性を向上させても良い。
【００２８】
＜治療剤に用いられる担体＞
担体として、例えば、α −オレフィンオリゴマー、パラフィンワックス、セレシン、マイクロクリスタリンワックス等の炭化水素、パーシック油、オリーブ油、牛脂、ミンク油等の動植物油、オクタン酸セチル、ミリスチン酸イソプロピル、パルミチン酸セチル等の合成エステル、ホオバ油、カルナウバワックス、キャンデリラワックス、モクロウ、ミツロウ等の天然動植物ワックス、ステアリン酸ソルビタン、トリステアリン酸ポリオキシエチレングリセリル、ポリオキシエチレンラウリルエーテル、トリオレイン酸デカグリセリル、モノラウリン酸ショ糖エステル、ジメチルポリシロキサン、メチルフェニルポリシロキサン等のシリコーン油及びその誘導体が挙げられる。
【００２９】
パーフルオロポリエーテル等のフッ素系樹脂、エタノール、１，３−ブチレングリコール、プロピレングリコール、ジグリセリン等のアルコール類、カラギーナン、キサンタンガム、カルボキシメチルセルロースナトリウム、コラーゲン、エラスチン、シルク、セルロース、ラクトフェリン等のタンパクおよびその加水分解物、無水ケイ酸、ナイロンパウダー、ポリアクリル酸アルキル、アルミナ、酸化鉄等の粉体を用いてもよい。
【００３０】
その他、紫外線吸収剤、ビタミン類、尿素、海水乾燥物、抗炎症剤、アミノ酸類およびその誘導体、レシチン、着色剤、香料、防腐剤等、油分としては卵黄油、マカデミアナッツ油、綿実油、アボカド油、ヤシ油、パーム油、パーム核油、トウモロコシ油、ピーナッツ油、牛脂、カルナバロウを用いることができる。
【００３１】
またその他としてミツロウ、流動パラフィン、ラノリン、スクワラン、ステアリン酸、ラウリン酸エステル類、ミリスチン酸エステル類、イソステアリルアルコール、精製水、電気分解した水、エチルアルコール等が挙げられる。つまり、一般に化粧品、医薬部外品に共通して配合されるものは本発明の皮膚創傷または皮膚荒れ治療剤の担体に用いることが出来る。担体は用いなくても良い。
【００３２】
例えば、その他の本発明の皮膚創傷または皮膚荒れ治療剤に加えても良い成分として、実際に化粧品、医薬部外品に添加されるものに応じて取捨選択される。厳密に区別できるものではないが、保湿剤としては、グリセリン、ソルビトール、ポリエチレングリコール、ピロリドンカルボン酸およびその塩、コラーゲン、１，３−ブチレングリコール、ヒアルロン酸およびその塩、コンドロイチン硫酸およびその塩、キサンタンガム等が挙げられる。
【００３３】
酸化防止剤としては、アスコルビン酸、α − トコフェロール、ジブチルヒドロキシトルエン、パラヒドロキシアニソール等が挙げられる。界面活性剤としては、ステアリル硫酸ナトリウム、セチル硫酸ジエタノールアミン、モノステアリン酸ポリエチレングリコール、モノステアリン酸エチレングリコール、ポリオキシエチレン硬化ヒマシ油、大豆リゾリン脂質液、モノオレイン酸ポリオキシエチレンソルビタン等が挙げられる。
【００３４】
防腐剤としては、フェノキシエタノール、エチルパラベン、ブチルパラベン、酸化亜鉛をはじめとする無機顔料等が挙げられる。
消炎剤としては、グリチルリチン酸誘導体、サリチル酸誘導体、ヒノキチオール、酸化亜鉛、アラントイン等が挙げられる。
美白剤としては、胎盤抽出物、グルタチオン、ユキノシタ抽出物、アスコルビン酸誘導体、アルブチン等が挙げられる。
【００３５】
血行促進剤としては、γ − オリザノール、デキストラン硫酸ナトリウム等が挙げられる。
抗脂漏剤としては、硫黄、チアントール等が挙げられる。
増粘剤としては、カルボキシビニルポリマー等が挙げられる。
ｐＨ調整剤としては、乳酸、クエン酸、リンゴ酸、グリコール酸、水酸化ナトリウム、ハイドロタルサイト等が挙げられる。
（２）創傷被覆材と共に用いる医薬品としての効果
本発明の無機組成物の医薬品としての炭酸亜鉛は、酸化亜鉛に比べて乾燥作用や抗菌性を有さず医薬品の原体または他の成分への添加物として有用である。具体的には医薬組成物への添加物、化粧品への添加物として用いて、被添加物に対して、別異の、相乗的な、または増強された効果を発揮させることができる。
【実施例】
【００３６】
以下に実施例を用いて本発明の無機組成物を具体的に説明するが、本発明は実施例に限定されない。【００３７】
（製剤例１）
反応容器に０．０８Ｍ炭酸水素ナトリウム水溶液を５００ｍＬ調製し、これとは別に滴下反応溶液として０．１Ｍ硝酸亜鉛水溶液を１０００ｍＬ用意した。ｐＨ調整液として３０ｗｔ％水酸化ナトリウム水溶液を準備した。
ポンプを接続したｐＨコントローラを用いて、上記の炭酸水素ナトリウム溶液のｐＨを９.０に維持しながら攪拌を行った状態で、硝酸亜鉛水溶液及び水酸化ナトリウム水溶液を滴下した。
硝酸亜鉛水溶液を全て滴下した後、反応液は１６時間攪拌、養生した。
その後後、反応液を遠心分離によって固液分離し、得られた固体は水洗、遠心分離を３回繰り返した。このように洗浄した沈殿物を真空乾燥して式（１）に示す組成範囲を有するハイドロジンカイトを得た。【００３８】
（製剤例２）
合成時のｐＨを６．０〜１０とし、製剤例１と同様の工程で製造例１（ｐＨ９．０）を含む製造時のｐＨを変化させた各サンプルを製造した。ｐＨ６．５未満では、ｐＨが低すぎたことによって、沈殿物の回収量が著しく低かった。
（製剤例３）
反応容器に０．０８Ｍ炭酸水素ナトリウム水溶液を５００ｍＬ調製し、これとは別に滴下反応溶液として０．１Ｍ硫酸亜鉛水溶液を１０００ｍＬ用意した。ｐＨ調整液として３０ｗｔ％水酸化ナトリウム水溶液を準備した。
ポンプを接続したｐＨコントローラを用いて、上記の炭酸水素ナトリウム溶液のｐＨを９.０に維持しながら攪拌を行った状態で、硫酸亜鉛水溶液及び水酸化ナトリウム水溶液を滴下した。
硫酸亜鉛水溶液を全て滴下した後、反応液は１６時間攪拌、養生した。
その後後、反応液を遠心分離によって固液分離し、得られた固体は水洗、遠心分離を３回繰り返した。このように洗浄した沈殿物を真空乾燥して式（２）に示す組成範囲を有するハイドロジンカイトを得た。
（製剤例４）
反応容器に０．０８Ｍ炭酸水素ナトリウム水溶液を５００ｍＬ調製し、これとは別に滴下反応溶液として０．１Ｍ塩化亜鉛水溶液を１０００ｍＬ用意した。ｐＨ調整液として３０ｗｔ％水酸化ナトリウム水溶液を準備した。
ポンプを接続したｐＨコントローラを用いて、上記の炭酸水素ナトリウム溶液のｐＨを９.０に維持しながら攪拌を行った状態で、塩化亜鉛水溶液及び水酸化ナトリウム水溶液を滴下した。
塩化亜鉛水溶液を全て滴下した後、反応液は１６時間攪拌、養生した。
その後後、反応液を遠心分離によって固液分離し、得られた固体は水洗、遠心分離を３回繰り返した。このように洗浄した沈殿物を真空乾燥して式（３）に示す組成範囲を有するハイドロジンカイトを得た。【００３９】
（溶出試験）
製剤例２で得られた各乾燥粉０．６ｇに対し生理食塩水３０ｇを用いて攪拌法による溶出試験を行い、Ｚｎ２＋イオン溶出量とｐＨの測定を行った。溶出試験の方法は、ハイドロジンカイトを含む炭酸水酸化亜鉛水和物のＢＥＴ比表面積が１０〜１５０ｍ２／ｇ、ハイドロジンカイトを含む炭酸水酸化亜鉛水和物と生理食塩水の質量比が１：５０、回転子を用いて５００ｒｐｍでの攪拌時間を３時間とし、溶出試験後のｐＨとＺｎ２＋イオン濃度とを測定した。結果を図８、図９および表２に示す。
また、ＳＯ４２−イオンが炭酸イオンと置換することなどによって、Ｓとして０．１質量％以上、１．５質量％未満のイオウを含有する炭酸水酸化亜鉛水和物、およびＣｌ−イオンが炭酸イオンと置換することなどによって、Ｃｌとして０．０５質量％以上、１質量％未満の塩素を含有する炭酸水酸化亜鉛水和物の上記と同様の条件で得られる溶出試験後のｐＨとＺｎ２＋イオン濃度とを測定し、結果を図１０、図１１および表３、および表４に示す。【００４０】
【表２】
2018105739.tif 000003
【００４１】
【表３】
2018105739.tif 000004
【００４２】
【表４】
2018105739.tif 000005
【００４３】
比較として試薬級の亜鉛華（酸化亜鉛）を用いて溶出試験を行なった。Ｚｎ２＋イオン溶出量は十分であったが、酸化亜鉛は乾燥作用があり、抗菌性も有するため皮膚創傷または皮膚荒れ治療剤に用いると刺激が強い。水酸化亜鉛を用いて溶出試験を行った場合、溶出量は０．１μｇ／ｍ２未満と著しく低い値であった。【００４４】
（医薬品例１）
約５００ｇのＳＤラットに２％セデラック（キシラジン）を０．２ｍＬ/５００ｇで筋肉注射により投与して鎮静させ、セボフルレン吸入麻酔薬を２％で全身麻酔を行った。ラット腹側部にキシロカイン（リドカイン+２％アドレナリン）を投与して局部麻酔した後、表皮〜皮下組織に至る直径１０ｍｍの全層欠損創を作成し、０．０１ｇの上記製剤例１の粉末を、作成した全層欠損創に塗布し（図２左）、さらに医療用創傷被覆材であるデュオアクティブで被覆し（図２右）た。作製時の創傷を図３のＡで示し、創傷被覆材で被覆後、２週間飼育した後の治癒状態を図３のＢで示した。創傷部位の治癒状況と組織染色による皮膚形成状態を調べた。
創傷部位の再上皮化率は図３、図４に示す方法で測定し約９６％であった。これに対して、製剤例１を用いず医療用創傷被覆材のみで覆った場合には約７８％であった。このことから、本発明の皮膚創傷または皮膚荒れ治療剤の塗布は創傷治癒に対して極めて効果が高いと言える。
再生した皮膚組織をラットから切除し、ヘマトキシリン-エオシン（H-E）染色を行った。自家皮膚（図６）では毛根部位や繊維芽細胞が観察され、健全性が高い。これに対して製剤例１の粉末を塗布した場合では、図５に示すように、毛毬（毛根になる前段階）と旺盛な繊維芽細胞が観察され、炎症性細胞である多核白血球やリンパ球は観察されない。つまり、本発明の皮膚創傷または皮膚荒れ治療剤の塗布による治療は、炎症を引き起こすことなく皮膚の再生だけでなく、毛根の再生も行えると考えられる。このことから、本発明の医薬品は製剤例で示す皮膚創傷のみならず重篤な肌荒れに起因する同様な傷に対しても治癒効果がある。【００４５】
（医薬品例２）
医薬品例１と同様に全層欠損創を作成し、製剤例２の各粉末を、作製した全層欠損創にそれぞれ塗布し、さらに医療用創傷被覆材であるデュオアクティブで被覆する。再上皮化率が８０〜９０％の間であり、製造条件でｐＨが６．５以上〜９．５未満の範囲内で得られた本発明の医薬品が治癒効果に優れている。
（医薬品例３）
医薬品例１と同様に全層欠損創を作成し，製剤例３、４の各粉末を、作製した全層欠損創にそれぞれ塗布し，さらに医療用創傷被覆材であるデュオアクティブで被覆する。再上皮化率が８０〜９０％の間であり、製造条件でｐＨが６．５以上〜９．５未満の範囲内で得られた本発明の医薬品が治癒効果に優れている。【００４６】
（医薬品例４）
製剤例１で得られた式（１）に示す組成範囲を有するハイドロジンカイト、および、このハイドロジンカイトを焼成温度１２００℃で焼成した酸化亜鉛を混合して、製剤を得た。【００４７】
（再上皮化率の測定方法）
図３に示すように、創傷作製時（図３のＡ）および治療後（図３のＢ）の皮膚を拡大して撮影した。創傷作製時の初期創傷部位を測定して実線で、治療後の写真に記入し、図４に示す初期創傷部位W0の面積を測定し、治療後の未治癒部位（Wｔ）の面積をImage  J［ウエブで公開されているオープンソース；Wayne  Rasband（NIH）］で測定して、測定した面積から下記式を用いて再上皮化率を％で算出する。図３および図４に示す医薬品例１の測定における再上皮化率は９５．８％であった。
再上皮化率（％）＝（W0−Wｔ）／W0   ×  １００％【００４８】
（組織染色、ヘマトキシリン−エオシン（H-E）染色）
組織染色の方法は、創傷部位トリミング（切除）→  ホルマリンで固定  →  脱脂処理（キシレンに２４時間浸漬する。）  →  脱水処理する。
脱水処理は、７０％エタノールに、１２時間浸漬してエタノールを揮発除去し、８０％エタノール、９０％エタノール、および９５．５％エタノールで、各３０分ずつ脱水し、キシレンで２回洗浄する。
その後試料をパラフィンに包埋処理し  →  切片を作成し  →  H-E染色を行った。細胞核をヘマトキシリンで青紫色に染色し、細胞質、膠原線維、筋線維をエオジンで赤色に染色した。  →  染色後の試料をプレパラートに封入し、顕微鏡観察した医薬品例１の結果を図５に示す。
比較のために正常皮膚を同様に処理して同様に染色して観察した結果を図６に示す。【００４９】
下記表５に、溶出試験後のｐＨと医薬品例２で得られた２週間後の創傷治癒効果（再上皮化率、コラーゲンの再生、毛球の再生、肉芽の形成）を評価した結果を示す。コントロールは医薬品例を用いず医療用創傷被覆材であるデュオアクティブで被覆しただけである。【００５０】
【表５】
2018105739.tif 000006
【００５１】
下記表６、および表７に、溶出試験後のｐＨと医薬品例３、および４で得られた２週間後の創傷治癒効果（再上皮化率、コラーゲンの再生、毛球の再生、肉芽の形成）をそれぞれ評価した結果を示す。【００５２】
【表６】
2018105739.tif 000007
【００５３】
【表７】
2018105739.tif 000008
【００５４】
表５〜７には比較として、コントロールの結果も合わせて示した。本発明品のハイドロジンカイトは、再生された組織においては、特にコラーゲンの外観において明らかに効果が認められる。
このように、本発明品は有機系の市販の創傷被覆材に対し、本発明の治療剤である無機系の材料を用いて、有機系・無機系の材料のハイブリッド化することで大きな相乗効果が得られ、創傷治癒能が大幅に向上するものと考えられる。【００５５】
表５〜７の評価方法は、再上皮化率はコントロールを１とする上記測定方法による評価である。コラーゲンは、太いコラーゲン繊維が一方向に延びている様子を観察した。毛球について、毛球が確認できるかの観察結果である。肉芽形成は、毛細血管、繊維芽細胞で構成される組織が観察されるか否かの評価である。
コラーゲン：コラーゲンについては、健全な皮膚細胞と比較して、コラーゲン繊維の太さと配向性を評価した。
コラーゲン太さ：×：かなり細い
△：細い
○：やや劣る
◎：健全な皮膚細胞と同程度
コラーゲン配向性：×：乱雑
△：かなり劣る
○：やや劣る
◎：健全な皮膚細胞と同程度
毛球  ：×：毛球の形成は認められない。
△：毛球の形成はわずか。
○：毛球が形成されている。
◎：毛球の形成が顕著に認められる。
肉芽形成：×：肉芽が認められない。
△：肉芽がわずかに認められる。
○：肉芽が認められる。
◎：肉芽が顕著に認められる。【００５６】
（利用形態）
これまでに述べてきた医薬品例は、その利用形態が散剤であって、創傷部に本発明の塩基性亜鉛塩粉体を散布し、医療用創傷被覆材であるデュオアクティブで被覆するといった治療技術となる。発明者らは本発明の塩基性亜鉛塩粉体の利用形態（治療技術）について鋭意検討をおこなった。以下に軟膏として用いる場合、および被覆材とともに用いる場合について、利用形態（治療技術）と治癒効果について記す。
（製剤例５）
製剤例３と同じ、亜鉛原料に硫酸亜鉛を用い、沈殿物生成反応時のｐＨを変更した。反応容器に０．０８Ｍ炭酸水素ナトリウム水溶液を５００ｍＬ調製し、これとは別に滴下反応溶液として０．１Ｍ硫酸亜鉛水溶液を１０００ｍＬ用意した。ｐＨ調整液として３０ｗｔ％水酸化ナトリウム水溶液を準備した。
ポンプを接続したｐＨコントローラを用いて、上記の炭酸水素ナトリウム溶液のｐＨを７.０に維持しながら攪拌を行った状態で、硫酸亜鉛水溶液及び水酸化ナトリウム水溶液を滴下した。
硫酸亜鉛水溶液を全て滴下した後、反応液は１６時間攪拌、養生した。
その後、反応液を遠心分離によって固液分離し、得られた固体は水洗、遠心分離を３回繰り返した。このように洗浄した沈殿物を真空乾燥して式（２）に示す組成範囲を有するハイドロジンカイトを得た。この乾燥粉を用い、軟膏、被覆材を作製した。【００５７】
（軟膏製剤例１）
白色ワセリン４．９ｇを容量５０ｍｌのビーカーにとり６０℃に加熱し流動パラフィン０．１ｇを加え混合したところに、製剤例５で得られた乾燥粉５ｇを加えて充分に攪拌を行い、１０ｇの軟膏（有効成分量５０質量％）を作製した。作製した全層欠損創に上記軟膏を塗布し２週間後の創傷の外観、および創傷部の組織観察を行った。結果を表８に示す。
（比較例１、軟膏の基材のみコントロール）
上記軟膏製剤例と同様に作製した全層欠損創に、比較例として有効成分を含まない白色ワセリンとパラフィンとの軟膏の基材のみを塗布し、基材のみコントロールとして２週間後の創傷の外観、および創傷部の組織観察を行った。結果を表８に示す。
（被覆材使用例２および３）
製剤例５で得られた粉末を用い、被覆材使用例２では、ハイドロゲル５ｇに対して製剤例１の乾燥粉５ｇを練り込んだ（有効成分５０質量％）被覆材使用例２、および被覆材使用例３では、ハイドロゲル表面（創傷と接する側）にショットブラスト法によって、製剤例１の粉末を４０質量％となるように固着させた（ハイドロゲル６gに対して乾燥粉４ｇ）被覆材使用例３を作製した。ここで、ハイドロゲルは市販の医療用創傷被覆材デュオアクティブで使用しているものを用いた。上記軟膏製剤例と同様に作製した全層欠損創に、被覆材使用例２、被覆材使用例３を適用し、２週間後の創傷の外観、および創傷部の組織観察を行った。結果を表８に示す。
（比較例２、被覆材のみコントロール）
作製した全層欠損創に、コントロール（比較例）としてデュオアクティブで被覆しただけのものを作製し、２週間後の創傷の外観、および創傷部の組織観察を行った。結果を表８に示す。
軟膏製剤例１、被覆材使用例２，３を併せて、２週間後の創傷治癒効果（コラーゲン太さ、コラーゲンの配向性、毛球の再生、肉芽の形成）を評価した結果を示す。評価基準は表５〜７と同じである。【００５８】
【表８】
2018105739.tif 000009
【００５９】
本発明の医薬品、または医療機器として利用できるハイドロジンカイトは、軟膏製剤例１、被覆材使用例２，３において、再生された組織においては、特にコラーゲンの外観においては、健全な皮膚組織と同等に回復しており、効果は大きく、医薬品例１および医薬品例２で示した散剤利用と同等であり、また治療現場における簡便性の観点からも有効性は大きいといえる。
【産業上の利用可能性】
【００６０】
本発明の亜鉛イオン徐放性に優れる無機組成物は、医薬品として用いれば亜鉛イオンを適切な条件で適切に徐放することができるので医薬品の原体として有用である。本発明の無機組成物は、安定性に優れ、その製造方法も簡易であり工業的に有用である。
【符号の説明】
【００６１】
１・・・表皮をへて真皮に至る皮膚創傷、または皮膚荒れ、表皮、真皮を経て腹膜に至るじょく創【００６２】
＜具体的な実施の態様＞
本発明は、具体的な実施の態様として、以下を有する。
［請求項１］
硫酸亜鉛、塩化亜鉛、炭酸亜鉛、水酸化亜鉛および酸化亜鉛からなる群から選択される少なくとも一つを含む、亜鉛イオン徐放性に優れる無機組成物医薬品の原体。
［請求項２］
前記炭酸亜鉛が、炭酸亜鉛、炭酸水酸化亜鉛、および炭酸水酸化亜鉛水和物からなる群から選択される少なくとも一つを含有する、亜鉛イオン徐放性に優れる無機組成物医薬品の原体。
［請求項３］
前記炭酸水酸化亜鉛水和物において、少なくとも一部のＳＯ４２−イオンが炭酸イオンと置換することによって、Ｓとして０．１質量％以上、１．５質量％未満のイオウを含有する、亜鉛イオン徐放性に優れる無機組成物医薬品の原体。
［請求項４］
前記炭酸水酸化亜鉛水和物において、少なくとも一部のＣｌ−イオンが炭酸イオンと置換することによって、Ｃｌとして０．０５質量％以上、１質量％未満の塩素を含有する、請求項２または３に記載の亜鉛イオン徐放性に優れる無機組成物医薬品の原体。
［請求項５］
前記炭酸水酸化亜鉛水和物がハイドロジンカイトを含み、少なくとも一部のＳＯ４２−イオンが炭酸イオンと置換することによって、Ｓとして０．１質量％以上、１．５質量％未満のイオウを含有する炭酸水酸化亜鉛水和物、および少なくとも一部のＣｌ−イオンが炭酸イオンと置換することによって、Ｃｌとして０．０５質量％以上、１質量％未満の塩素を含有する炭酸水酸化亜鉛水和物からなる群から選択される少なくとも一つのハイドロジンカイトを含む炭酸水酸化亜鉛水和物、における攪拌法による溶出試験後において、
Ｚｎ２＋イオン溶出量が０．１μｇ／ｍ２以上であり、ｐＨが７．２以上〜８．３未満である、請求項２ないし４のいずれか１項に記載の亜鉛イオン徐放性に優れる無機組成物医薬品の原体；
ここで、溶出試験とは、前記ハイドロジンカイトを含む炭酸水酸化亜鉛水和物のＢＥＴ比表面積が１０〜１５０ｍ２／ｇ、前記ハイドロジンカイトを含む炭酸水酸化亜鉛水和物と生理食塩水の質量比が１：５０、３７℃における回転子を用いて５００ｒｐｍでの攪拌時間が３時間である。
［請求項６］
前記ハイドロジンカイトを含む炭酸水酸化亜鉛水和物が下記式（１）で表され、かつＺｎとＣＯ３のモル比がＺｎ／ＣＯ３＝２．５〜３．３である、医薬品の原体として用いることが可能な請求項２ないし５のいずれか１項に記載の亜鉛イオン徐放性に優れる無機組成物医薬品の原体；
Ｚｎ４〜６（ＣＯ３）１〜３（ＯＨ）５〜６・ｎＨ２Ｏ            （１）
ｎは、０〜６である。
［請求項７］
前記ハイドロジンカイト、およびＳとして０．１質量％以上、１．５質量％未満のイオウを含む炭酸水酸化亜鉛水和物が下記式（２）で表され、かつＺｎと（（１−ｘ）ＣＯ３＋Ｘ（ＳＯ４））のモル比がＺｎ／（（１−ｘ）ＣＯ３＋Ｘ（ＳＯ４））＝２．５〜３．３である、請求項３ないし５のいずれか１項に記載の亜鉛イオン徐放性に優れる無機組成物医薬品の原体；
Ｚｎ４〜６（（１−ｘ）ＣＯ３＋Ｘ（ＳＯ４））１〜３（ＯＨ）５〜６・ｎＨ２Ｏ          （２）
ｎは、０〜６である。ｘは、０．００５〜０．１である。
［請求項８］
前記ハイドロジンカイト、およびＣｌとして０．０５質量％以上、１質量％未満の塩素を含む炭酸水酸化亜鉛水和物が下記式（３）で表され、かつＺｎと（（１−ｘ）ＣＯ３＋ＸＣｌ）のモル比がＺｎ／（（１−ｘ）ＣＯ３＋ＸＣｌ）＝２．５〜３．３である、請求項４または５に記載の亜鉛イオン徐放性に優れる無機組成物医薬品の原体；
Ｚｎ４〜６（（１−ｘ）ＣＯ３＋ＸＣｌ）１〜３（ＯＨ）５〜６・ｎＨ２Ｏ            （３）
ｎは、０〜６である。ｘは、０．００５〜０．１である。
［請求項９］
前記式（１）、式（２）または式（３）の化学式で示される、前記ハイドロジンカイトを含む炭酸水酸化亜鉛水和物が、少なくとも一部のＳＯ４２−イオンが炭酸イオンと置換することによって、Ｓとして０．１質量％以上、１．５質量％未満のイオウを含有する炭酸水酸化亜鉛水和物であり、または少なくとも一部のＣｌ−イオンが炭酸イオンと置換することによって、Ｃｌとして０．０５質量％以上、１質量％未満の塩素を含有する炭酸水酸化亜鉛水和物のＸＲＤ回折ピークにおいて、それぞれＺｎ５（ＣＯ３）２（ＯＨ）６・ｎＨ２Ｏ、Ｚｎ５（（１−ｘ）ＣＯ３＋ＸＳＯ４）２（ＯＨ）６・ｎＨ２Ｏ、またはＺｎ５（（１−ｘ）ＣＯ３＋ＸＣｌ）２（ＯＨ）６・ｎＨ２Ｏ；各化学式においてｘは０．００５〜０．１、ｎは０〜６である；の構造が支配的であり、その時ａ軸が１３．３〜１３．８、ｂ軸が６．２〜６．４、ｃ軸が５．２５〜５．５、βが９４．９〜９７．５である、請求項６ないし８のいずれか１項に記載の亜鉛イオン徐放性に優れる無機組成物医薬品の原体。
［請求項１０］
前記医薬品が皮膚創傷または皮膚荒れ治療剤であり、前記治療剤を生理食塩水に溶いて用いる場合、医薬品と生理食塩水の比が０．１ｇ／Ｌ〜１００ｇ／Ｌ、無機組成物が前記（１）ないし（３）式のいずれか１の式で表され、かつｎ＝０（無水）とした時、医薬品全量に対する亜鉛濃度が、金属亜鉛として４５質量％〜７５質量％であり、かつ医薬品の生理食塩水溶液における亜鉛濃度が０．０４５ｇ／Ｌ〜７５ｇ／Ｌであり、請求項５ないし９のいずれか１項に記載の亜鉛イオン徐放性に優れる無機組成物医薬品の原体。【００６３】
［請求項１１］
前記医薬品が、表皮をへて真皮に至る皮膚創傷または皮膚荒れ、または表皮、真皮を経て腹膜に至るじょく創に対する皮膚創傷または皮膚荒れ治療剤である、医薬品の原体として用いることが可能な、請求項１ないし１０のいずれか１項に記載の亜鉛イオン徐放性に優れる無機組成物医薬品の原体。
［請求項１２］
前記治療剤が、粉末、ローション、溶液、クリーム、軟膏、スプレー、またはゲルの形態をしており、皮膚創傷または皮膚荒れ部に塗布または噴霧することで利用される、請求項１０または１１に記載の亜鉛イオン徐放性に優れる無機組成物医薬品の原体。
［請求項１３］
前記医薬品が、前記治療剤と皮膚創傷または皮膚荒れを閉鎖環境に保持する創傷被覆材を備える医療機器である、請求項１ないし１２のいずれか１項に記載の亜鉛イオン徐放性に優れる無機組成物医薬品の原体。
［請求項１４］
前記創傷被覆材が、ポリウレタンフイルム・ドレッシング材、ハイドロコロイド・ドレッシング材、ポリウレタンフォーム・ドレッシング材、アルギン酸塩被覆材、ハイドロジェル・ドレッシング材、ハイドロポリマー、セルロースフイルム、キチン創傷被覆材およびシルクフイルムからなる群から選択される少なくとも一つである、請求項１３に記載の亜鉛イオン徐放性に優れる無機組成物医薬品の原体。
［請求項１５］
前記皮膚創傷または皮膚荒れ治療剤が、前記創傷被覆材に塗布、含有または付着されて存在する、請求項１０ないし１４のいずれか１項に記載の亜鉛イオン徐放性に優れる無機組成物医薬品の原体。
［請求項１６］
前記治療剤と創傷被覆材とが、創傷被覆材の製造時に前記治療剤を担持させる、またはシート状に加工された創傷被覆材表面の貼付側に、前記治療剤を吹き付け、浸漬、または塗布によって固着させて医療機器として用いられる、請求項１０ないし１４のいずれか１項に記載の亜鉛イオン徐放性に優れる無機組成物医薬品の原体。
［請求項１７］
前記医薬品が、前記医薬品の原体として用いることが可能な亜鉛イオン徐放性に優れる無機組成物を含有する皮膚の創傷または皮膚荒れ治療剤、および皮膚創傷または皮膚荒れを閉鎖環境に保持する創傷被覆材の組み合わせセットである、請求項１ないし１２のいずれか１項に記載の亜鉛イオン徐放性に優れる無機組成物医薬品の原体。
［請求項１８］
炭酸イオンを含む水溶液の存在下で、酸またはアルカリによりｐＨをほぼ一定に保ち、亜鉛水溶液から亜鉛イオンを連続供給して、ハイドロジンカイトを主成分とする炭酸水酸化亜鉛を沈殿させる請求項１ないし１２のいずれか１項に記載の無機組成物医薬品原体の製造方法。
［請求項１９］
前記ｐＨは６より大きく、１１未満であり、温度４０℃未満である請求項１８に記載の無機組成物医薬品原体の製造方法。
［請求項２０］
前記亜鉛イオンの供与物質が、硝酸亜鉛、塩化亜鉛、および硫酸亜鉛からなる群から選択される少なくとも一つである請求項１８または１９に記載の無機組成物医薬品原体の製造方法。
［請求項２１］
前記炭酸イオンの供与物質は、炭酸水素ナトリウム、および炭酸アンモニウムからなる群から選択される少なくとも一つである請求項１８ないし２０のいずれか１項に記載の無機組成物医薬品原体の製造方法。
【図１】
2018105739.tif 000010
【図２】
2018105739.tif 000011
【図３】
2018105739.tif 000012
【図４】
2018105739.tif 000013
【図５】
2018105739.tif 000014
【図６】
2018105739.tif 000015
【図７】
2018105739.tif 000016
【図８】
2018105739.tif 000017
【図９】
2018105739.tif 000018
【図１０】
2018105739.tif 000019
【図１１】
2018105739.tif 000020
【国際調査報告】
2018105739.tif 000021
2018105739.tif 000022
2018105739.tif 000023
2018105739.tif 000024